СПОСОБ ПОЛУЧЕНИЯ ЗАГУСТИТЕЛЕЙ И ПРИМЕНЕНИЕ ПОЛУЧЕННЫХ ТАКИМ ОБРАЗОМ ЗАГУСТИТЕЛЕЙ В ОБЛАДАЮЩИХ ВЫСОКОЙ ВЯЗКОСТЬЮ КОМПОЗИЦИЯХ, СОДЕРЖАЩИХ НЕНАСЫЩЕННЫЙ СЛОЖНЫЙ ПОЛИЭФИР

1. Применение по меньшей мере одной добавки на основе смешанной минеральной органоглины, изменяющей реологические характеристики, которая включает или состоит из обработанной четвертичной алкиламмониевой солью смеси минеральных глин, полученную путем
i. получения водной суспензии хормитовой глины (а)
ii. получения водной суспензии смектитовой глины (b)
iii. объединения водной суспензии хормитовой глины (а) с водной суспензией смектитовой глины (b) с получением объединенной суспензии глин (с)
iv. обработки объединенной суспензии глины (с) одним или большим количеством четвертичных алкиламмониевых солей
v. отделения полученной таким образом обработанной четвертичной алкиламмониевой солью смеси минеральных глин от водной среды,
где
водную суспензию хормитовой глины (а) получают путем
(i.1) диспергирования фракции одной или большего количества хормитовых глин, выбранных из группы, включающей сепиолиты и палыгорскиты, в водной среде с получением дисперсии,
и
водную суспензию смектитовой глины (b) получают путем
(ii.1) диспергирования фракции одной или большего количества смектитовых глин в водной среде с получением дисперсии,
и
тем, что в объединенной суспензии глин (с) массовое содержание хормитовой глины превышает массовое содержание смектитовой глины (с); и
дисперсии, полученные на стадиях (i.1) и (ii.1), перемешивают при большой скорости сдвига в перемешивающем устройстве до проведения стадии iii. и/или после проведения стадии iii.; и
где фракция одной или большего количества хормитовых глин, использующаяся для получения водной суспензии хормитовой глины (а), обладает интегральной шириной В пика отражения, определенной по формуле (I)
α1
В = (общая площадь пика отражения)/(общая высота пика отражения) (I) при индексах Миллера (110), равной менее 0,800 единиц сканирования, выраженной в единицах 2-тета, по данным порошковой рентгенограммы, полученной для ориентированного гликолированного образца фракции хормитовой глины, полученной путем сушки на воздухе водной суспензии хормитовой глины, обладающей содержанием твердых веществ, находящимся в диапазоне от 2,0 до 0,5 мас. %, и помещением в камеру для гликолирования в условиях вакуума не менее, чем на 12 ч, с использованием излучения Cu-K, в жидкой композиции, содержащей по меньшей мере один ненасыщенный сложный полиэфир.
2. Применение по п. 1, где жидкая композиция дополнительно содержит по меньшей мере один этиленовоненасыщенный мономер.
3. Применение по п. 2, где по меньшей мере один этиленовоненасыщенный мономер выбран из группы, включающей стирол, альфа-метилстирол, метилакрилат, метилметакрилат, винилацетат, дивинилбензол, диаллилфталат, триаллилцианурат и триаллилфосфат, и их смеси.
4. Способ получения добавки на основе смешанной минеральной органоглины, изменяющей реологические характеристики, которая включает или состоит из обработанной четвертичной алкиламмониевой солью смеси минеральных глин, способ отличается тем, что:
i. получают водную суспензию хормитовой глины (а)
ii. получают водную суспензию смектитовой глины (b)
iii. водную суспензию хормитовой глины (а) объединяют с водной суспензией смектитовой глины (b) с получением объединенной суспензии глин (с)
iv. объединенную суспензию глин (с) обрабатывают одним или большим количеством четвертичных алкиламмониевых солей, и
v. полученную таким образом обработанную четвертичной алкиламмониевой солью смесь минеральных глин необязательно отделяют от водной среды,
где
водную суспензию хормитовой глины (а) получают путем
(i.1) диспергирования фракции одной или большего количества хормитовых глин, выбранных из группы, включающей сепиолиты и палыгорскиты, в водной среде с получением дисперсии,
и
водную суспензию смектитовой глины (b) получают путем
(ii.1) диспергирования фракции одной или большего количества смектитовых глин в водной среде с получением дисперсии,
и
тем, что в объединенной суспензии глин (с) массовое содержание хормитовой глины превышает массовое содержание смектитовой глины (с); и
дисперсии, полученные на стадиях (i.1) и (ii.1), перемешивают при большой скорости сдвига в перемешивающем устройстве до проведения стадии iii. и/или после проведения стадии iii.;
и
где фракция одной или большего количества хормитовых глин, использующаяся для получения водной суспензии хормитовой глины (а), обладает интегральной шириной В пика отражения, определенной по формуле (I)
α1
В = (общая площадь пика отражения)/(общая высота пика отражения) (I) при индексах Миллера (110), равной менее 0,800 единиц сканирования, выраженной в единицах 2-тета, по данным порошковой рентгенограммы, полученной для ориентированного гликолированного образца фракции хормитовой глины, полученной путем сушки на воздухе водной суспензии хормитовой глины, обладающей содержанием твердых веществ, находящимся в диапазоне от 2,0 до 0,5 мас. %, и помещением в камеру для гликолирования в условиях вакуума не менее, чем на 12 ч, с использованием излучения Cu-K.
5. Способ по п. 4, в котором масса фракции одной или большего количества хормитовых глин (i) составляет от 60 до 95 мас. % в пересчете на полную массу глин, содержащихся в объединенной суспензии глин.
6. Способ по п. 4 или 5, в котором масса фракции одной или большего количества смектитовых глин (ii) составляет от 5 до 40 мас. % в пересчете на полную массу глин, содержащихся в объединенной суспензии глин.
7. Способ по любому из пп. 4-6, в котором одна или большее количество смектитовых глин выбраны из группы, включающей гекториты, монтмориллониты, бентониты, бейделлиты, сапониты, стевенситы и их смеси.
8. Способ по п. 7, в котором смектитовая глина выбрана из группы, включающей гекториты, сапониты и их смеси.
9. Способ по любому из пп. 4-8, в котором четвертичная алкиламмониевая соль содержит одинаковые или разные, обладающие линейной цепью или разветвленные, насыщенные или ненасыщенные алкильные группы, содержащие от 1 до 22 атомов углерода, и фрагмент противоиона выбран из группы, включающей хлорид, бромид, метилсульфат, нитрат, гидроксид, ацетат, фосфат и их смеси.
14
18
14
18
14
18
14
18
10. Способ по п. 9, в котором четвертичная алкиламмониевая соль выбрана из группы, включающей диметилди(С-С-алкил)аммонийхлорид, метилбензилди(С-С-алкил)аммонийхлорид, диметилбензил-С-С-алкиламмонийхлорид, диметил-С-С-алкил-2-этилгексиламмонийметилсульфат и их смеси.
11. Способ по любому из пп. 4-10, в котором смесь минеральных глин обрабатывают с помощью от 5 до 80 ммолей четвертичной алкиламмониевой соли в пересчете на 100 г глины, содержащейся в объединенной суспензии глин.
12. Способ по любому из пп. 4-11, в котором после проведения стадии (i.1) водную суспензию (а) и после проведения стадии (ii.1) водную суспензию (b) пропускают через сито с ячейками размером не менее 100 меш (сито по стандарту США с ячейками размером 149 мкм) для удаления крупных частиц.
13. Способ по любому из пп. 4-12, в котором водную суспензию (а) и водную суспензию (b) перемешивают при большой скорости сдвига путем пропускания соответствующей суспензии или смеси суспензий через узкую щель, относительно которой поддерживают разность давлений.
14. Применение добавок на основе смешанной минеральной органоглины, изменяющих реологические характеристики, полученных способом по любому из пп. 4-13, в качестве загущающего агента.
15. Применение по п. 14, где добавки на основе смешанной минеральной органоглины, изменяющие реологические характеристики, применяют в качестве загущающих агентов в жидкой композиции.
16. Применение по п. 15, в котором жидкой композицией является жидкая органическая композиция.
17. Применение по п. 16, в котором жидкая органическая композиция выбрана из группы, включающей материалы покрытий, герметики, клеи, буровые растворы для добычи нефти, буровые растворы для добычи газа, композиционные материалы, составы для формования и жидкие органические композиции, которые кроме добавки на основе смешанной минеральной органоглины, изменяющей реологические характеристики, содержат только один или большее количество органических растворителей.
18. Применение по любому из пп. 1-3 и 15-17, в котором добавка на основе смешанной минеральной органоглины, изменяющая реологические характеристики, содержится в количестве, составляющем от 0,1 до 10 мас. % в пересчете на полную массу жидкой композиции.